(57)【要約】本発明は、ａ）式（Ｉ）から（Ｖ）のホスファイト、式（ＶＩ）から（ＩＸ）および（ＸＶ）のホスホナイト、式（Ｘ）および（ＸＩ）のジ／オリゴホスホナイトと式（ＸＩＩ）から（ＸＩＶ）のホスフィナイトからなる群から選択される少なくとも１種の化合物；ならびにｂ）式（ＸＶＩ）のホスファン、式（ＸＶＩＩ）および（ＸＶＩＩＩ）のジ／オリゴホスファンと式（ＸＩＸ）のシクロホスファンからなる群から選択される少なくとも１種の化合物、を含む相乗作用的混合物、さらにまたこのタイプの相乗作用的混合物を添加し組み込むことにより熱酸化分解に関してポリマーを安定化する方法に関する。【特許請求の範囲】
【請求項１】
ａ）式（Ｉ）から（ＸＶ）の化合物群から選択される少なくとも１種の化合物（以後成分１と呼ぶ）、および
【化１】
2004504435.tif 000030
2004504435.tif 000031
2004504435.tif 000032
2004504435.tif 000033
ｂ）式（ＸＶＩ）から（ＸＩＸ）の化合物群から選択される少なくとも１種の化合物（以後成分２と呼ぶ）を含む混合物であって、
【化２】
2004504435.tif 000034
それぞれの基は互いに独立に、
Ｒ１は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ２は、Ｈ、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ３は、Ｃ１〜Ｃ３０−アルキレンタイプのｎ価の基（直鎖もしくは分岐、適当な場合はヘテロ原子、Ｎ、Ｏ、Ｐ、Ｓも含まれる）、Ｃ１〜Ｃ３０−アルキリデン（適当な場合はヘテロ原子、Ｎ、Ｏ、Ｐ、Ｓも含まれる）、Ｃ５〜Ｃ１２−シクロアルキレンもしくはＣ６〜Ｃ２４−アリーレン（適当な場合はＣ１〜Ｃ１８−アルキル（直鎖もしくは分岐）、Ｃ５〜Ｃ１２−シクロアルキルもしくはＣ１〜Ｃ１８−アルコキシで置換された）であり；
Ｒ４は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ５は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ６は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ａは、直接結合、Ｃ１〜Ｃ３０−アルキリデン（適当な場合はヘテロ原子、Ｎ、Ｏ、Ｐ、Ｓも含まれる）、＞ＮＨ、＞ＮＲ１、−Ｓ−、＞Ｓ（Ｏ）、＞Ｓ（Ｏ）２、−Ｏ−であり；
Ｄは、Ｃ１〜Ｃ３０−アルキレンタイプのｑ価の基（直鎖もしくは分岐、適当な場合はヘテロ原子、Ｎ、Ｏ、Ｐ、Ｓも含まれる）、Ｃ１〜Ｃ３０−アルキリデン（適当な場合はヘテロ原子、Ｎ、Ｏ、Ｐ、Ｓも含まれる）、Ｃ５〜Ｃ１２−シクロアルキレン（適当な場合はヘテロ原子、Ｎ、Ｏ、Ｐ、Ｓも含まれる）あるいはＣ６〜Ｃ２４−アリーレン（適当な場合はＣ１〜Ｃ１８−アルキル（直鎖もしくは分岐）、Ｃ５〜Ｃ１２−シクロアルキルもしくはＣ１〜Ｃ１８−アルコキシで置換された）、−Ｏ−、−Ｓ−であり；
Ｘは、Ｃｌ、Ｂｒ、Ｆ、ＯＨ（結果として生じる互変異性形＞Ｐ（Ｏ）Ｈを含む）であり；
ｋは、０から４であり；
ｎは、１から４であり；
ｍは、０から５であり；
ｐは、０もしくは１であり；
ｑは、１から５であり；
ｒは、３から６であって、式（ＸＩＸ）の基Ｐ−Ｒ６は、Ｐから発する結合上の＊により表されるホスファシクル（ｐｈｏｓｐｈａｃｙｃｌｅ）の構成要素である混合物。
【請求項２】
互いに独立に、
Ｒ１’は、Ｃ６〜Ｃ１２−シクロアルキル（適当な場合はヘテロ原子、Ｎ、Ｏ、Ｐ、Ｓも含まれる）、Ｃ２〜Ｃ２４−アルキルアリール、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ２’は、Ｈ、Ｃ１〜Ｃ１２−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ３’は、Ｃ１〜Ｃ１４−アルキレンタイプのｎ価の基（直鎖もしくは分岐、適当な場合はヘテロ原子、Ｎ、Ｏ、Ｐ、Ｓも含まれる）、Ｃ１〜Ｃ１８−アルキリデン（適当な場合はヘテロ原子、Ｎ、Ｏ、Ｐ、Ｓも含まれる）、Ｃ５〜Ｃ８−シクロアルキレンもしくはＣ６〜Ｃ２４−アリーレン（適当な場合はＣ１〜Ｃ１８−アルキル（直鎖もしくは分岐）、Ｃ５〜Ｃ８−シクロアルキルもしくはＣ１〜Ｃ１２−アルコキシで置換された）であり；
Ｒ４’は、Ｃ１〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ２４−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ｒ５’は、Ｃ８〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ｒ６’は、Ｃ５〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ａ’は、直接結合、Ｃ１〜Ｃ１８−アルキリデン（適当な場合はヘテロ原子、Ｎ、Ｏ、Ｐ、Ｓも含まれる）、＞ＮＨ、−Ｓ−、−Ｏ−であり；
Ｄ’は、Ｃ１〜Ｃ２４−アルキレンタイプのｑ’価の基（直鎖もしくは分岐、適当な場合はヘテロ原子、Ｎ、Ｏ、Ｐ、Ｓも含まれる）、Ｃ１〜Ｃ２４−アルキリデン（適当な場合はヘテロ原子、Ｎ、Ｏ、Ｐ、Ｓも含まれる）、Ｃ５〜Ｃ８−シクロアルキレン（適当な場合はヘテロ原子、Ｎ、Ｏ、Ｐ、Ｓも含まれる）あるいはＣ６〜Ｃ２４−アリーレン（適当な場合はまたＣ１〜Ｃ１８−アルキル（直鎖もしくは分岐）、Ｃ５〜Ｃ８−シクロアルキルもしくはＣ１〜Ｃ１２−アルコキシで置換された）であり；
Ｘ’は、ＦもしくはＯＨ（結果として生じる互変異性形＞Ｐ（Ｏ）Ｈを含む）であり；
ｋ’は、０から３であり；
ｎ’は、１から４であり；
ｍ’は、０から３であり；
ｐ’は、０もしくは１であり；
ｑ’は、１から４であり；
ｒ’は、４もしくは５であって、式（ＸＩＸ）の基Ｐ−Ｒ６は、Ｐから発する結合上の＊により表されるホスファシクルの構成要素である請求項１に記載の混合物。
【請求項３】
互いに独立に、
Ｒ１’’は、Ｃ６〜Ｃ２４−アリールもしくはヘテロアリール、あるいはＣ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ２’’は、Ｃ１〜Ｃ８−アルキル（直鎖もしくは分岐）、Ｃ５〜Ｃ８−シクロアルキル、Ｃ１〜Ｃ１８−アルキルアリール、Ｃ６〜Ｃ１２−アリールもしくはヘテロアリール、Ｃ６〜Ｃ１２−アリールもしくはヘテロアリール（Ｃ１〜Ｃ１２−アルキル（直鎖もしくは分岐）、Ｃ６〜Ｃ８−シクロアルキルもしくはＣ１〜Ｃ８−アルコキシ基で置換された）であり；
Ｒ３’’は、Ｃ１〜Ｃ１２−アルキレンタイプのｎ価の基（直鎖もしくは分岐、適当な場合はヘテロ原子、ＮもしくはＰも含まれる）、Ｃ１〜Ｃ１２−アルキリデン（適当な場合はヘテロ原子、ＮもしくはＰも含まれる）、Ｃ６〜Ｃ８−シクロアルキレン、もしくはＣ６〜Ｃ１２−アリーレン（適当な場合はまたＣ１〜Ｃ１２−アルキル（直鎖もしくは分岐）、Ｃ６〜Ｃ８−シクロアルキルもしくはＣ１〜Ｃ８−アルコキシで置換された）であり；
Ｒ４’’は、Ｃ１〜Ｃ８−アルキル（直鎖もしくは分岐）、Ｃ５〜Ｃ８−シクロアルキル、Ｃ１〜Ｃ１８−アルキルアリール、Ｃ６〜Ｃ１２−アリールもしくはヘテロアリール、Ｃ６〜Ｃ１２−アリールもしくはヘテロアリール（Ｃ１〜Ｃ１２−アルキル（直鎖もしくは分岐）、Ｃ６〜Ｃ８−シクロアルキルもしくはＣ１〜Ｃ８−アルコキシ基で置換された）であり；
Ｒ５’’は、Ｃ１２〜Ｃ１８−アルキル（直鎖もしくは分岐、適当な場合はヘテロ原子、Ｎ、Ｏ、Ｐ、Ｓも含まれる）、Ｃ６〜Ｃ８−シクロアルキル、Ｃ１〜Ｃ１２−アルキルアリール、Ｃ６〜Ｃ１８−アリールもしくはヘテロアリール、Ｃ６〜Ｃ１８−アリールもしくはヘテロアリール（Ｃ１〜Ｃ８−アルキル（直鎖もしくは分岐）、Ｃ６〜Ｃ８−シクロアルキルもしくはＣ１〜Ｃ８−アルコキシ基で置換された）であり；
Ｒ６’’は、Ｃ５〜Ｃ１２−アルキル（直鎖もしくは分岐）、Ｃ５〜Ｃ８−シクロアルキル、Ｃ１〜Ｃ１２−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ａ’’は、直接結合、Ｃ１〜Ｃ１８−アルキリデン（適当な場合はヘテロ原子、Ｎ、Ｏ、Ｐ、Ｓも含まれる）、＞ＮＨ、−Ｓ−、−Ｏ−であり；
Ｄ’’は、Ｃ１〜Ｃ２４−アルキレンタイプのｑ’’価の基（直鎖もしくは分岐、適当な場合はヘテロ原子、Ｎ、Ｏ、Ｐ、Ｓも含まれる）、Ｃ１〜Ｃ２４−アルキリデン（適当な場合はヘテロ原子、Ｎ、Ｏ、Ｐ、Ｓも含まれる）、Ｃ５〜Ｃ８−シクロアルキレン（適当な場合はヘテロ原子、Ｎ、Ｏ、Ｐ、Ｓも含まれる）、あるいはＣ６〜Ｃ２４−アリーレン（適当な場合はまたＣ１〜Ｃ１８−アルキル（直鎖もしくは分岐）、Ｃ５〜Ｃ８−シクロアルキルもしくはＣ１〜Ｃ１２−アルコキシで置換された）であり；
Ｘ’’は、ＦもしくはＯＨ（結果として生じる互変異性形＞Ｐ（Ｏ）Ｈを含む）であり；
ｋ’’は、０から３であり；
ｎ’’は、１から４であり；
ｍ’’は、０から３であり；
ｐ’’は、０もしくは１であり；
ｑ’’は、１から４であり；
ｒ’’は、４もしくは５であって、式（ＸＩＸ）の基Ｐ−Ｒ６は、Ｐから発する結合上の＊により表されるホスファシクルの構成要素である請求項１に記載の混合物。
【請求項４】
混合物中の成分１の重量分率が１から９９重量％、好ましくは５から９５重量％、特に好ましくは１０から９０重量％であり、混合物中の成分２の重量分率が９９から１重量％、好ましくは９５から５重量％、特に好ましくは９０から１０重量％である請求項１に記載の混合物。
【請求項５】
安定化されるポリマーに対して、固体もしくは液体／溶融体の形態の、溶液のあるいは固体のマスターバッチとしての請求項１に記載の混合物を、０．００１から５重量％、好ましくは０．００５から３重量％、特に好ましくは０．０１から２重量％の量で添加し組み込むことを含む、熱酸化分解に関してポリマーを安定化する方法。
【発明の詳細な説明】
【０００１】
本発明はホスファイト（ｐｈｏｓｐｈｉｔｅ）、ホスホナイト（ｐｈｏｓｐｈｏｎｉｔｅ）、ホスフィナイト（ｐｈｏｓｐｈｉｎｉｔｅ）、特に芳香族ホスホナイトもしくはホスファイト（成分１）および第３級ホスファン（ｐｈｏｓｐｈａｎｅ）（成分２）を含む混合物、ならびにこのタイプの混合物を用いる、熱によるかもしくは機械的応力により引き起こされる分解に関してポリマーを安定化させるための方法にも関する。
【０００２】
驚くべきことに、成分１の化合物を成分２の化合物と共に含む混合物は、対応する化合物単独よりもポリマーの安定剤としてより有効であるということが見出された。
【０００３】
当分野の技術者に知られているように、ホスファイト、ホスホナイトおよび／またはホスフィナイトは、加工中の熱酸化分解に関してポリマーを安定化させるのに用いられている。単独でトリフェニルホスファン（トリフェニルホスフィン；ＴＰＰ）を用いることもこれに関連して記載されてきた。このタイプの物質の安定化作用は、このようにして安定化されたポリマーの溶融粘度が実質的に変わらず（これは分子量が一定であることの目安である）、またカラーパフォーマンスがより優れている、すなわち安定化されていないポリマーに比べた場合に押出し後の着色レベルがより低いことに見られる。
【０００４】
２種以上の添加剤が用いられる場合、性質はそれらの混合比の関数としてリニアに変化すると期待されるはずである。
【０００５】
しかし、上で定義された２種の成分１および２からなる混合物では、個々の成分の値の間に期待されるリニアな変化との比較で、メルトフローの安定化および／またはカラーの安定化に関してこのリニア性からの有利なずれがあるということが見出された。このタイプの挙動は相乗性と言われている。
【０００６】
本発明によれば、構成成分（ａ）としての成分１および構成成分（ｂ）としての成分２を含む混合物が提供される。
【０００７】
成分１は、式（Ｉ）から（ＸＶ）の１種または複数の化合物で構成され、
【０００８】
【化３】
2004504435.tif 000002
2004504435.tif 000003
2004504435.tif 000004
【０００９】
成分２は、式（ＸＶＩ）から（ＸＩＸ）に示した一般構造の１種または複数の化合物であり、
【００１０】
【化４】
2004504435.tif 000005
2004504435.tif 000006
【００１１】
互いに独立に、
Ｒ１は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ２は、Ｈ、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ３は、Ｃ１〜Ｃ３０−アルキレンタイプのｎ価の基（直鎖もしくは分岐、適当な場合はヘテロ原子、Ｎ、Ｏ、Ｐ、Ｓも含まれる）、Ｃ１〜Ｃ３０−アルキリデン（適当な場合はヘテロ原子、Ｎ、Ｏ、Ｐ、Ｓも含まれる）、Ｃ５〜Ｃ１２−シクロアルキレンもしくはＣ６〜Ｃ２４−アリーレン（適当な場合はＣ１〜Ｃ１８−アルキル（直鎖もしくは分岐）、Ｃ５〜Ｃ１２−シクロアルキルもしくはＣ１〜Ｃ１８−アルコキシで置換された）であり；
Ｒ４は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ５は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ６は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ａは、直接結合、Ｃ１〜Ｃ３０−アルキリデン（適当な場合はヘテロ原子、Ｎ、Ｏ、Ｐ、Ｓも含まれる）、＞ＮＨ、＞ＮＲ１、−Ｓ−、＞Ｓ（Ｏ）、＞Ｓ（Ｏ）２、−Ｏ−であり；
Ｄは、Ｃ１〜Ｃ３０−アルキレンタイプのｑ価の基（直鎖もしくは分岐、適当な場合はヘテロ原子、Ｎ、Ｏ、Ｐ、Ｓも含まれる）、Ｃ１〜Ｃ３０−アルキリデン（適当な場合はヘテロ原子、Ｎ、Ｏ、Ｐ、Ｓも含まれる）、Ｃ５〜Ｃ１２−シクロアルキレン（適当な場合はヘテロ原子、Ｎ、Ｏ、Ｐ、Ｓも含まれる）あるいはＣ６〜Ｃ２４−アリーレン（適当な場合はＣ１〜Ｃ１８−アルキル（直鎖もしくは分岐）、Ｃ５〜Ｃ１２−シクロアルキルもしくはＣ１〜Ｃ１８−アルコキシで置換された）、−Ｏ−、−Ｓ−であり；
Ｘは、Ｃｌ、Ｂｒ、Ｆ、ＯＨ（結果として生じる互変異性形＞Ｐ（Ｏ）Ｈを含む）であり；
ｋは、０から４であり；
ｎは、１から４であり；
ｍは、０から５であり；
ｐは、０もしくは１であり；
ｑは、１から５であり；
ｒは、３から６であって、式（ＸＩＸ）の基Ｐ−Ｒ６は、Ｐから発する結合上の＊により表されるホスファシクル（ｐｈｏｓｐｈａｃｙｃｌｅ）の構成要素である混合物。
【００１２】
基、
Ｒ１’は、Ｃ６〜Ｃ１２−シクロアルキル（適当な場合はヘテロ原子、Ｎ、Ｏ、Ｐ、Ｓも含まれる）、Ｃ２〜Ｃ２４−アルキルアリール、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ２’は、Ｈ、Ｃ１〜Ｃ１２−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ３’は、Ｃ１〜Ｃ１４−アルキレンタイプのｎ価の基（直鎖もしくは分岐、適当な場合はヘテロ原子、Ｎ、Ｏ、Ｐ、Ｓも含まれる）、Ｃ１〜Ｃ１８−アルキリデン（適当な場合はヘテロ原子、Ｎ、Ｏ、Ｐ、Ｓも含まれる）、Ｃ５〜Ｃ８−シクロアルキレンもしくはＣ６〜Ｃ２４−アリーレン（適当な場合はＣ１〜Ｃ１８−アルキル（直鎖もしくは分岐）、Ｃ５〜Ｃ８−シクロアルキルもしくはＣ１〜Ｃ１２−アルコキシで置換された）であり；
Ｒ４’は、Ｃ１〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ２４−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ｒ５’は、Ｃ８〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ｒ６’は、Ｃ５〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ａ’は、直接結合、Ｃ１〜Ｃ１８−アルキリデン（適当な場合はヘテロ原子、Ｎ、Ｏ、Ｐ、Ｓも含まれる）、＞ＮＨ、−Ｓ−、−Ｏ−であり；
Ｄ’は、Ｃ１〜Ｃ２４−アルキレンタイプのｑ’価の基（直鎖もしくは分岐、適当な場合はヘテロ原子、Ｎ、Ｏ、Ｐ、Ｓも含まれる）、Ｃ１〜Ｃ２４−アルキリデン（適当な場合はヘテロ原子、Ｎ、Ｏ、Ｐ、Ｓも含まれる）、Ｃ５〜Ｃ８−シクロアルキレン（適当な場合はヘテロ原子、Ｎ、Ｏ、Ｐ、Ｓも含まれる）あるいはＣ６〜Ｃ２４−アリーレン（適当な場合はまたＣ１〜Ｃ１８−アルキル（直鎖もしくは分岐）、Ｃ５〜Ｃ８−シクロアルキルもしくはＣ１〜Ｃ１２−アルコキシで置換された）であり；
Ｘ’は、ＦもしくはＯＨ（結果として生じる互変異性形＞Ｐ（Ｏ）Ｈを含む）であり；
ｋ’は、０から３であり；
ｎ’は、１から４であり；
ｍ’は、０から３であり；
ｐ’は、０もしくは１であり；
ｑ’は、１から４であり；
ｒ’は、４もしくは５であって、式（ＸＩＸ）の基Ｐ−Ｒ６は、Ｐから発する結合上の＊により表されるホスファシクルの構成要素である化合物が好ましい。
【００１３】
基、
Ｒ１’’は、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ２’’は、Ｃ１〜Ｃ８−アルキル（直鎖もしくは分岐）、Ｃ５〜Ｃ８−シクロアルキル、Ｃ１〜Ｃ１８−アルキルアリール、Ｃ６〜Ｃ１２−アリールもしくはヘテロアリール、Ｃ６〜Ｃ１２−アリールもしくはヘテロアリール（Ｃ１〜Ｃ１２−アルキル（直鎖もしくは分岐）、Ｃ６〜Ｃ８−シクロアルキルもしくはＣ１〜Ｃ８−アルコキシ基で置換された）であり；
Ｒ３’’は、Ｃ１〜Ｃ１２−アルキレンタイプのｎ価の基（直鎖もしくは分岐、適当な場合はヘテロ原子、ＮもしくはＰも含まれる）、Ｃ１〜Ｃ１２−アルキリデン（適当な場合はヘテロ原子、ＮもしくはＰも含まれる）、Ｃ６〜Ｃ８−シクロアルキレン、もしくはＣ６〜Ｃ１２−アリーレン（適当な場合はまたＣ１〜Ｃ１２−アルキル（直鎖もしくは分岐）、Ｃ６〜Ｃ８−シクロアルキルもしくはＣ１〜Ｃ８−アルコキシで置換された）であり；
Ｒ４’’は、Ｃ１〜Ｃ８−アルキル（直鎖もしくは分岐）、Ｃ５〜Ｃ８−シクロアルキル、Ｃ１〜Ｃ１８−アルキルアリール、Ｃ６〜Ｃ１２−アリールもしくはヘテロアリール、Ｃ６〜Ｃ１２−アリールもしくはヘテロアリール（Ｃ１〜Ｃ１２−アルキル（直鎖もしくは分岐）、Ｃ６〜Ｃ８−シクロアルキルもしくはＣ１〜Ｃ８−アルコキシ基で置換された）であり；
Ｒ５’’は、Ｃ１２〜Ｃ１８−アルキル（直鎖もしくは分岐、適当な場合はヘテロ原子、Ｎ、Ｏ、Ｐ、Ｓも含まれる）、Ｃ６〜Ｃ８−シクロアルキル、Ｃ１〜Ｃ１２−アルキルアリール、Ｃ６〜Ｃ１８−アリールもしくはヘテロアリール、Ｃ６〜Ｃ１８−アリールもしくはヘテロアリール（Ｃ１〜Ｃ８−アルキル（直鎖もしくは分岐）、Ｃ６〜Ｃ８−シクロアルキルもしくはＣ１〜Ｃ８−アルコキシ基で置換された）であり；
Ｒ６’’は、Ｃ５〜Ｃ１２−アルキル（直鎖もしくは分岐）、Ｃ５〜Ｃ８−シクロアルキル、Ｃ１〜Ｃ１２−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ａ’’は、直接結合、Ｃ１〜Ｃ１８−アルキリデン（適当な場合はヘテロ原子、Ｎ、Ｏ、Ｐ、Ｓも含まれる）、＞ＮＨ、−Ｓ−、−Ｏ−であり；
Ｄ’’は、Ｃ１〜Ｃ２４−アルキレンタイプのｑ’’価の基（直鎖もしくは分岐、適当な場合はヘテロ原子、Ｎ、Ｏ、Ｐ、Ｓも含まれる）、Ｃ１〜Ｃ２４−アルキリデン（適当な場合はヘテロ原子、Ｎ、Ｏ、Ｐ、Ｓも含まれる）、Ｃ５〜Ｃ８−シクロアルキレン（適当な場合はヘテロ原子、Ｎ、Ｏ、Ｐ、Ｓも含まれる）、あるいはＣ６〜Ｃ２４−アリーレン（適当な場合はまたＣ１〜Ｃ１８−アルキル（直鎖もしくは分岐）、Ｃ５〜Ｃ８−シクロアルキルもしくはＣ１〜Ｃ１２−アルコキシで置換された）であり；
Ｘ’’は、ＦもしくはＯＨ（結果として生じる互変異性形＞Ｐ（Ｏ）Ｈを含む）であり；
ｋ’’は、０から３であり；
ｎ’’は、１から４であり；
ｍ’’は、０から３であり；
ｐ’’は、０もしくは１であり；
ｑ’’は、１から４であり；
ｒ’’は、４もしくは５であって、式（ＸＩＸ）の基Ｐ−Ｒ６は、Ｐから発する結合上の＊により表されるホスファシクルの構成要素である化合物が特に好ましい。
【００１４】
特に適切な混合物は、以下に指定される成分１および２を合わせることにより形成されうるすべての混合物である：
成分１
−　主成分がテトラキス（ジ−ｔｅｒｔ−ブチルフェニル）ビフェニリル−ジホスホナイトである化合物混合物、
−　トリス（２，４−ジ−ｔｅｒｔ−ブチルフェニル）ホスファイト
−　ビス（２，４−ジ−ｔｅｒｔ−ブチルフェニル）ペンタエリスリチルジホスファイト
−　ビス（２，４−（１，１−ジメチルベンジル）フェニル）ペンタエリスルチルジホスファイト
−　ビス（２，６−ジ−ｔｅｒｔ−ブチル−４−メチルフェニル）ペンタエリスルチルジホスファイト
−　ビス（オクタデシル）ペンタエリスリチルジホスファイト
−　トリス（ノニルフェニル）ホスファイト
−　２，２’，２’’−ニトリロトリエチルトリス（３，３’−５，５’−テトラ−ｔｅｒｔ−ブチル−１，１’−ビフェニル−２，２’−ジイルホスファイト）
−　ビス（２，４−ジ−ｔｅｒｔ−ブチル−６−メチルフェニル）エチルホスファイト
−　２−（２，４，６−トリ−ｔｅｒｔ−ブチルフェノキシ）−５−ブチル−５−エチル−１，３，２−ジオキサホスホリナン
−　メチレン−２，２’−ビス（４，６−ジ−ｔｅｒｔ−ブチルフェニル）２−エチルヘキシルホスファイト
−　１，１−エチリデン−２，２’−ビス（４，６−ジ−ｔｅｒｔ−ブチルフェニル）フルオロホスファイト
成分２
−　トリフェニルホスファン
−　トリス（２メチルフェニル）ホスファン
−　トリス（４メチルフェニル）ホスファン
−　トリス（２メトキシフェニル）ホスファン
−　トリス（４メトキシフェニル）ホスファン
−　テトラシクロヘキシルシクロテトラホスファン
−　テトラｔｅｒｔ−ブチルシクロテトラホスファン
−　テトラビフェニルイルシクロテトラホスファン
−　テトラフェニルシクロテトラホスファン
−　ペンタフェニルシクロペンタホスファン
−　テトラフェニルジホスファン
−　テトラシクロヘキシルジホスファン
−　ビス（ジフェニルホスフィノ）メタン
−　１，２−ビス（ジフェニルホスフィノ）エタン
−　１，３−ビス（ジフェニルホスフィノ）プロパン
−　１，４−ビス（ジフェニルホスフィノ）ブタン
−　１，５−ビス（ジフェニルホスフィノ）ペンタン
−　１，６−ビス（ジフェニルホスフィノ）ヘキサン
−　１，８−ビス（ジフェニルホスフィノ）オクタン
−　１，３−ビス（ジフェニルホスフィノ）−２，２−ジメチルプロパン
−　１，１，１−トリス（ジフェニルホスフィノメチル）メタン
−　１，１，１−トリス（ジフェニルホスフィノメチル）エタン
−　１，１，１−トリス（ジフェニルホスフィノメチル）プロパン
−　１，１，１−トリス（ジフェニルホスフィノメチル）ブタン
−　１，１，１−トリス（ジフェニルホスフィノメチル）−１−フェニルメタン
−　１，３−ビス（ジフェニルホスフィノメチル）−２−ジフェニルホスフィノプロパン
−　１，３−ビス（ジフェニルホスフィノ）−２−メチルプロパン。
【００１５】
これらの混合物のうち、成分１および２の以下の混合物が特に好ましい：
Ａ）成分１がトリス（２，４−ジ−ｔｅｒｔ−ブチルフェニル）ホスファイトであり、成分２がトリ−フェニルホスファンである；
Ｂ）成分１がビス（２，４−ジ−ｔｅｒｔ−ブチルフェニル）ペンタエリスリチルジホスファイトであり、成分２がトリフェニルホスファンである；
Ｃ）成分１がテトラキス（ジ−ｔｅｒｔ−ブチルフェニル）ビフェニリルジホスホナイト、ビス（２，４−ジ−ｔｅｒｔ−ブチルフェニル）ビフェニリルモノホスホナイトおよびトリス（２，４−ジ−ｔｅｒｔ−ブチルフェニル）ホスファイトからなる混合物（以後ＰＳ−１として参照される）であり、成分２がトリフェニルホスファンである；
Ｄ）成分１がトリス（ノニルフェニル）ホスファイトであり、成分２がトリフェニルホスファンである；
Ｅ）成分１が２−（２，４，６−トリ−ｔｅｒｔ−ブチルフェノキシ）−５−ブチル−５−エチル−１，３，２−ジオキサホスホリナンであり、成分２がトリフェニルホスファンである；
Ｆ）成分１がトリス（２，４−ジ−ｔｅｒｔ−ブチルフェニル）ホスファイトであり、成分２が１，３−ビス（ジフェニルホスフィノ）−２，２−ジメチルプロパンである；
Ｇ）成分１がビス（２，４−ジ−ｔｅｒｔ−ブチルフェニル）ペンタエリスリチルジホスファイトであり、成分２が１，３−ビス（ジフェニルホスフィノ）−２，２−ジメチルプロパンである；
Ｈ）成分１が混合物ＰＳ−１の化合物を含み、成分２が１，３−ビス（ジフェニルホスフィノ）−２，２−ジメチルプロパンである；
Ｉ）成分１がトリス（ノニルフェニル）ホスファイトであり、成分２が１，３−ビス（ジフェニルホスフィノ）−２，２−ジメチルプロパンである；
Ｊ）成分１が２−（２，４，６−トリ−ｔｅｒｔ−ブチルフェノキシ）−５−ブチル−５−エチル−１，３，２−ジオキサホスホリナンであり、成分２が１，３−ビス（ジフェニルホスフィノ）−２，２−ジメチルプロパンである；
Ｋ）成分１がトリス（２，４−ジ−ｔｅｒｔ−ブチルフェニル）ホスファイトであり、成分２が１，１，１−トリス（ジフェニルホスフィノメチル）エタンである；
Ｌ）成分１がビス（２，４−ジ−ｔｅｒｔ−ブチルフェニル）ペンタエリスリチルジホスファイトであり、成分２が１，１，１−トリス（ジフェニルホスフィノメチル）エタンである；
Ｍ）成分１が混合物ＰＳ−１の化合物を含み、成分２が１，１，１−トリス（ジフェニルホスフィノメチル）エタンである；
Ｎ）成分１がトリス（ノニルフェニル）ホスファイトであり、成分２が１，１，１−トリス（ジ−フェニルホスフィノメチル）エタンである；
Ｏ）成分１が２−（２，４，６−トリ−ｔｅｒｔ−ブチルフェノキシ）−５−ブチル−５−エチル−１，３，２−ジオキサホスホリナンであり、成分２が１，１，１−トリス（ジフェニルホスフィノメチル）エタンである；
Ｐ）成分１がトリス（２，４−ジ−ｔｅｒｔ−ブチルフェニル）ホスファイトであり、成分２が１，１，１−トリス（ジフェニルホスフィノメチル）プロパンである；
Ｑ）成分１がビス（２，４−ジ−ｔｅｒｔ−ブチルフェニル）ペンタエリスリチルジホスファイトであり、成分２が１，１，１−トリス（ジフェニルホスフィノメチル）プロパンである；
Ｒ）成分１が混合物ＰＳ−１の化合物を含み、成分２が１，１，１−トリス（ジフェニルホスフィノメチル）プロパンである；
Ｓ）成分１がトリス（ノニルフェニル）ホスファイトであり、成分２が１，１，１−トリス（ジ−フェニルホスフィノメチル）プロパンである；
Ｔ）成分１が２−（２，４，６−トリ−ｔｅｒｔ−ブチルフェノキシ）−５−ブチル−５−エチル−１，３，２−ジオキサホスホリナンであり、成分２が１，１，１−トリス（ジフェニルホスフィノメチル）プロパンである。
【００１６】
本発明の混合物に存在する成分１の量は１から９９重量％であり、成分２のそれは９９から１重量％である。
【００１７】
成分１の好ましい量は５から９５重量％、特に好ましくは１０から９０重量％であり、成分２の好ましい量は９５から５重量％、特に好ましくは９０から１０重量％である。
【００１８】
本発明の混合物が使用される濃度はポリマーの性質により変わる。当分野の技術者はある特定のケースに対して適切な量を容易に確立することができるが、典型的な量は、安定化されるポリマー材料に対して０．００１から５重量％、好ましくは０．００５から３重量％、特に好ましくは０．０１から２重量％である。
【００１９】
単純に混合することにより、溶融状態で混合することにより、液体もしくは溶融状態の一方の成分に他方の成分を溶解させるかもしくは分散させることにより、２つの溶融体を混合することにより、あるいは合わせて溶融させることにより、それぞれのケースで必要な場合には後で冷却ステップを実施して、成分１および２からなる混合物を調製することができる。本発明の混合物はまた、適切な溶剤中の成分溶液を混合し濃縮することによっても得られる。混合物の調製は、様々なミキサもしくは反応器などの適切な装置でのバッチ方式か、あるいはそうでなければ例えば押出機もしくは連続ミキサまたはニーダでの、あるいはロールミルでの連続方式のいずれかであってよい。それが必要であれば、適切な販売形態にするために、次にコンパクト化、ペレット化、プレス、押出し、もしくは何らかの他の方法を用いてもよい。
【００２０】
本発明はまた熱酸化分解に関してポリマー材料を安定化する方法を提供する。この方法は、得られる安定剤濃度が安定化されるポリマーに対して０．００１から５重量％、好ましくは０．００５から３重量％、特に好ましくは０．０１から２重量％となるような量で、重合段階の前に、最中にあるいは（通常）後で、固体もしくは溶融した形で、溶液（好ましくは高濃度液として）として、あるいは固体のマスターバッチ（有用であれば）として本発明の混合物を、安定化する量で添加し組み入れることを包含する。
【００２１】
このタイプの高濃度液は１０から８０重量％の本発明の混合物および９０から２０重量％の溶剤を含む。
【００２２】
このタイプのマスターバッチ（固体ベースコンパウンドとも言う）は、１０から８０重量％、好ましくは４０から７０重量％、特に好ましくは１５から４０重量％の本発明の混合物、ならびに９０から２０重量％、好ましくは６０から３０重量％、特に好ましくは８５から６０重量％の、安定化されるポリマー材料と同一であるかもしくは相溶するポリマー材料を含む。
【００２３】
知られている方法を用いて、知られている化合物から本発明の混合物の全成分を調製することができる。成分１および２を調製する反応プロセスの概略は、例えば、Ｇ．Ｍ．Ｋｏｓｏｌａｐｏｆｆ，Ｏｒｇａｎｉｃ　Ｐｈｏｓｐｈｏｒｕｓ　Ｃｏｍｐｏｕｎｄｓ［有機リン化合物］，Ｖｏｌｓ．１−７，Ｗｉｌｅｙ　Ｖｅｒｌａｇ，Ｎｅｗ　Ｙｏｒｋ，１９７２、あるいはＨｏｕｂｅｎ／Ｗｅｙｌ，Ｍｅｔｈｏｄｅｎ　ｄｅｒ　Ｏｒｇａｎｉｓｃｈｅｎ　Ｃｈｅｍｉｅ［有機化学の方法］，Ｖｏｌ．１２，４ｔｈ　Ｅｄｉｔｉｏｎ，Ｇｅｏｒｇ　Ｔｈｉｅｍｅ　Ｖｅｒｌａｇ，Ｓｔｕｔｔｇａｒｔ，１９６３、および対応する補遺の巻に見出される。この情報を用いて、当分野の技術者は前記の化合物を調製することができる。これらの参考文献は参照により本明細書に組み込まれる。
【００２４】
式（ＸＶＩＩＩ）の化合物および式（ＸＩＸ）の化合物はまた、適切な場合アルカリ金属もしくはアルカリ土類金属の酸化物、水酸化物、もしくは炭酸塩、あるいはアミン、好ましくは第３級アミンなどの酸スカベンジャの存在下に、また適切な場合には不活性溶剤の存在下に、式Ｒ’１Ｒ’１ＰＨの第２級ホスファンもしくは式Ｒ’１ＰＨ２の第１級ホスファンのいずれかをハロゲン、好ましくは塩素もしくは臭素と反応させることを含むプロセスにより調製される。第２級ホスファンは式（ＸＶＩＩＩ）の化合物を与える。第１級ホスファンは式（ＸＩＸ）の化合物を与える。このプロセスではアルキルホスファンを出発物質として用いると有利であり、これらは従来技術で用いられたハロホスファンより大量に入手しやすい。このプロセスの詳細な説明はＦＲ　２７３９３８１もしくはＧＢ　２３０６４７８に記載されている。
【００２５】
別法として、また通常、このタイプの化合物は塩化アルキルもしくはアリール、あるいは臭化アルキルもしくはアリールなどの有機ハロゲン化物、およびＰＣｌ３から、グリニャール反応もしくは改変ウルツ反応により；あるいはフリーデルクラフツ反応により；あるいは多重結合へのＰ−Ｈを含む化合物の付加反応により、あるいは後の還元を伴う、有機ジホスフィナイトと有機ハロゲン化物とのＡｒｂｕｚｏｖ反応により、あるいは前もってつくられたホスファンの誘導により調製される。
【００２６】
成分１および２からなる本発明の混合物を、以下のポリマー材料の加工安定剤として好ましく用いることができる。
【００２７】
１．モノオレフィンおよびジオレフィンのポリマー、例えばポリプロピレン、ポリイソブチレン、ポリブテン−１、ポリ−４−メチルペンテン−１、ポリイソプレンまたはポリブタジエン、ならびにシクロオレフィン、例えばシクロペンテンまたはノルボルネンのポリマー；さらにポリエチレン（これは場合によっては架橋されていてもよい）；例えば、高密度ポリエチレン（ＰＥ−ＨＤ）、低密度ポリエチレン（ＰＥ−ＬＤ）、線状低密度ポリエチレン（ＰＥ−ＬＬＤ）、分岐低密度ポリエチレン（ＰＥ−ＢＬＤ）。様々な、また特に以下の方法により、ポリオレフィン、すなわちモノオレフィンのポリマー、特にポリエチレンおよびポリプロピレンを調製することができる。
【００２８】
ａ）フリーラジカル重合（通常高圧下高温での）
ｂ）周期表ＩＶｂ、Ｖｂ、ＶＩｂまたはＶＩＩＩ族の１種または複数の金属を通常含む触媒を用いる触媒重合。これらの金属は通常、π配位またはσ配位しうる酸化物、ハロゲン化物、アルコラート、エステル、エーテル、アミン、アルキル、アルケニル、および／またはアリールなどの１種または複数のリガンドをもつ。これらの金属錯体は遊離の形態であるかあるいは担体に、例えば活性化塩化マグネシウム、塩化チタン、アルミナもしくは酸化シリコンに固定されていてもよい。これらの触媒は重合媒体に溶解するかもしくは不溶である。触媒は重合においてそれ自体で活性であるか、あるいはさらなる活性剤、例えば、金属が周期表Ｉａ、ＩＩａおよび／またはＩＩＩａ族の元素である、金属アルキル、金属水素化物、金属アルキルハロゲン化物（ｍｅｔａｌ　ａｌｋｙｌ　ｈａｌｉｄｅ）、金属アルキル酸化物（ｍｅｔａｌ　ａｌｋｙｌ　ｏｘｉｄｅ）または金属アルキルオキサン（ｍｅｔａｌ　ａｌｋｙｌｏｘａｎｅ）を用いてもよい。例えば、さらなるエステル、エーテル、アミンもしくはシリルエーテル基で、活性剤を改変することができる。これらの触媒系は通常、フィリップス、スタンダードオイルインディアナ、チーグラー（−ナッタ）、ＴＮＺ（デュポン）、メタロセンもしくはシングルサイト触媒（ＳＳＣ）と呼ばれている。
【００２９】
２．１）に記載されたポリマーの混合物、例えばポリプロピレンとポリイソブチレン、ポリプロピレンとポリエチレン（例えば、ＰＰ／ＨＤＰＥ、ＰＰ／ＬＤＰＥ）ならびにポリエチレンの様々なグレードの混合物（例えば、ＬＤＰＥ／ＨＤＰＥ）。
【００３０】
３．モノオレフィン、ジオレフィン間の、あるいは他のビニルモノマーとのコポリマー、例えばエチレン−プロピレンコポリマー、線状低密度ポリエチレン（ＰＥ−ＬＬＤ）およびこれらと低密度ポリエチレン（ＰＥ−ＬＤ）との混合物、プロピレン−ブテン−１コポリマー、プロピレン−イソブチレンコポリマー、エチレン−ブテン−１コポリマー、エチレン−ヘキセンコポリマー、エチレン−メチルペンテンコポリマー、エチレン−ヘプテンコポリマー、エチレン−オクテンコポリマー、プロピレン−ブタジエンコポリマー、イソブチレンおよびイソプレンのコポリマー、エチレン−アルキルアクリレートコポリマー、エチレン−アルキルメタクリレートコポリマー、エチレン−ビニルアセテートコポリマーおよび一酸化炭素とこれらとのコポリマー、あるいはエチレン−アクリル酸コポリマーおよびこれらの塩（イオノマー）ならびにエチレンおよびプロピレンおよびヘキサジエン、ジシクロペンタジエンもしくはエチリデン−ノルボルネンなどのジエンとのターポリマー；このようなコポリマー間での、また１）に記載されたポリマーとの混合物、例えばポリプロピレン−エチレン−プロピレンコポリマー、ＰＥ−ＬＤ−エチレンビニルアセテートコポリマー、ＰＥ−ＬＤ−エチレンアクリル酸コポリマー、ＰＥ−ＬＬＤ−エチレン−ビニルアセテートコポリマー、ＰＥ−ＬＬＤ−エチレン−アクリル酸コポリマーならびに交互もしくはランダムポリアルキレン−一酸化炭素コポリマーおよびこれらと他のポリマー、例えばポリアミドとの混合物。
【００３１】
４．それらの水素化変性物を含む炭化水素樹脂（例えばＣ５〜Ｃ９）（例えば、粘着付与樹脂）ならびにポリアルキレンとデンプンの混合物。
【００３２】
５．ポリスチレン、ポリ（ｐ−メチルスチレン）、ポリ（α−メチルスチレン）。
【００３３】
６．スチレンもしくはα−メチルスチレンとジエンもしくはアクリル誘導体のコポリマー、例えばスチレン−ブタジエン、スチレン−アクリロニトリル、スチレン−アルキルメタクリレート、スチレン−ブタジエン−アルキルアクリレート、スチレン−ブタジエン−アルキルメタクリレート、スチレン−無水マレイン酸、スチレン−アクリロニトリル−メタクリレート；高衝撃強度スチレンコポリマーおよび他のポリマー、例えばポリアクリレート、ジエンポリマーもしくはエチレン−プロピレン−ジエンターポリマーの混合物；ならびにスチレンのブロックコポリマー、例えばスチレン−ブタジエン−スチレン、スチレン−イソプレン−スチレン、スチレン−エチレン／ブチレン−スチレンもしくはスチレン−エチレン／プロピレン−スチレン。
【００３４】
７．スチレンもしくはα−メチルスチレンのグラフトコポリマー、例えばポリブタジエンへのスチレン、ポリブタジエン−スチレンもしくはポリブタジエン−アクリロニトリルコポリマーへのスチレン、ポリブタジエンへのスチレンおよびアクリロニトリル（もしくはメタクリロニトリル）；ポリブタジエンへのスチレン、アクリロニトリルおよびメチルメタクリレート；ポリブタジエンへのスチレンおよび無水マレイン酸；ポリブタジエンへのスチレン、アクリロニトリルおよび無水マレイン酸もしくはマレイミド；ポリブタジエンへのスチレンおよびマレイミド；ポリブタジエンへのスチレンおよびアルキルアクリレートもしくはアルキルメタクリレート、エチレン−プロピレン−ジエンターポリマーへのスチレンおよびアクリロニトリル、ポリアルキルアクリレートもしくはポリアルキルメタクリレートへのスチレンおよびアクリロニトリル、アクリレート−ブタジエンコポリマーへのスチレンおよびアクリロニトリル、ならびにこれらと６）に記載されたコポリマーとの混合物、例えばＡＢＳ、ＭＢＳ、ＡＳＡもしくはＡＥＳポリマーとして知られているコポリマー混合物。
【００３５】
８．ハロゲン含有ポリマー、例えばポリクロロプレン、塩素化ゴム、塩素化もしくはクロロスルホン化（ｓｕｌｐｈｏｃｈｌｏｒｉｎａｔｅｄ）ポリエチレン、エチレンおよび塩素化エチレンのコポリマー、エピクロルヒドリンのホモ−およびコポリマー、特にハロゲン含有ビニル化合物のポリマー、例えばポリ塩化ビニル、ポリ塩化ビニリデン、ポリフッ化ビニル、ポリフッ化ビニリデン；ならびにこれらのコポリマー、例えば塩化ビニル−塩化ビニリデン、塩化ビニル−ビニルアセテートもしくは塩化ビニリデン−ビニルアセテート。
【００３６】
９．α，β−不飽和酸およびそれらの誘導体から誘導されたポリマー、例えばポリアクリレートおよびポリメタクリレート、ポリアクリロニトリル、ポリアクリルアミドおよびブチルアクリレートで衝撃改良されたポリメチルメタクリレート。
【００３７】
１０．９）に記載されたモノマー間の、もしくは他の不飽和モノマーとのコポリマー、例えばアクリロニトリル−ブタジエンコポリマー、アクリロニトリル−アルキルアクリレートコポリマー、アクリロニトリル−アルコキシアルキルアクリレートコポリマー、アクリロニトリル−ハロゲン化ビニルコポリマーもしくはアクリロニトリル−アルキルメタクリレート−ブタジエンターポリマー。
【００３８】
１１．不飽和アルコールおよびアミンあるいはこれらのアシル誘導体もしくはアセタールから誘導されたポリマー、例えばポリビニルアルコール、ポリビニルアセテート、ポリビニルステアレート、ポリビニルベンゾアート、ポリビニルマレアート、ポリビニルブチラール、ポリアリルフタレートもしくはポリアリルメラミン；ならびにセクション１に記載されたオレフィンとこれらのコポリマー。
【００３９】
１２．環状エーテルのホモポリマーおよびコポリマー、例えばポリアルキレングリコール、ポリエチレンオキシド、ポリプロピレンオキシドもしくはこれらとビスグリシジルエーテルとのコポリマー。
【００４０】
１３．ポリアセタール，例えばポリオキシメチレン、ならびにコモノマー、例えばエチレンオキシドを含むポリオキシメチレン；熱可塑性ポリウレタン、アクリレートもしくはＭＢＳで変性されたポリアセタール。
【００４１】
１４．ポリフェニレンオキシドおよびスルフィド、ならびにこれらとスチレンポリマーもしくはポリアミドとの混合物。
【００４２】
１５．一方の水酸基末端ポリエーテル、ポリエステルおよびポリブタジエンともう一方の脂肪族もしくは芳香族ポリイソシアネートから誘導されたポリウレタン、ならびにこれらの前駆体。
【００４３】
１６．ジアミンおよびジカルボン酸から、かつ／またはアミノカルボン酸もしくは対応するラクタムから誘導されたポリアミドおよびコポリアミド、例えばポリアミド４、６、６／６、６／１０、６／９、６／１２、４／６、１２／１２、１１および１２、ｍ−キシレン、ジアミンおよびアジピン酸から出発する芳香族ポリアミド；変性剤としてエラストマーを含むかまたは含まない、ヘキサメチレンジアミンとイソフタル酸および／またはテレフタル酸から調製されるポリアミド、例えばポリ−２，４，４−トリメチルヘキサメチレンテレフタルアミドもしくはポリ−ｍ−フェニレンイソフタルアミド。前記のポリアミドとポリオレフィン、オレフィンコポリマー、イオノマーまたは化学結合しているかもしくはグラフト化されたエラストマーとの；あるいはポリエーテルとの、例えばポリエチレングリコール、ポリプロピレングリコールもしくはポリテトラメチレングリコールとのブロックコポリマー。またＥＰＤＭもしくはＡＢＳで変性されたポリアミドもしくはコポリアミド；ならびに加工中に縮合されたポリアミド（ＲＩＭポリアミドシステム）。
【００４４】
１７．ポリウレア、ポリイミド、ポリアミド−イミドおよびポリベンゾイミダゾール。
【００４５】
１８．ジカルボン酸およびジアルコールから、かつ／またはヒドロキシカルボン酸もしくは対応するラクトンから誘導されたポリエステル、例えばポリエチレンテルフタレート、ポリブチレンテレフタレート、ポリ−１，４−ジメチルシクロヘキサンテレフタレート、ポリヒドロキシベンゾアート、ならびに水酸基末端ポリエーテルから誘導されたブロックポリエーテル−エステル；またポリカーボネートもしくはＭＢＳで変性されたポリエステル。
【００４６】
１９．ポリカーボネートおよびポリエステルカーボネート。
【００４７】
２０．ポリサルホン、ポリエーテルサルホンおよびポリエーテルケトン。
【００４８】
２１．一方のアルデヒド、およびもう一方のフェノール、尿素もしくはメラミンから誘導された架橋ポリマー、例えばフェノール／ホルムアルデヒド樹脂、尿素／ホルムアルデヒド樹脂およびメラミン／ホルムアルデヒド樹脂。
【００４９】
２２．乾性もしくは非乾性アルキッド樹脂
２３．飽和および不飽和ジカルボン酸と多価アルコールとのコポリエステルならびに架橋剤としてのビニル化合物から誘導された不飽和ポリエステル樹脂、また低燃焼性のこれらのハロゲン含有変性体。
【００５０】
２４．置換アクリレートから、例えばエポキシアクリレート、ウレタンアクリレートもしくはポリエステルアクリレートから誘導された架橋性アクリル樹脂。
【００５１】
２５．メラミン樹脂，尿素樹脂、ポリイソシアネートもしくはエポキシ樹脂で架橋されたアルキド樹脂、ポリエステル樹脂およびアクリル樹脂。
【００５２】
２６．ポリエポキシドから、例えばビス−グリシジルエーテルもしくは環状脂肪ジエポキシドから誘導された架橋性エポキシ樹脂。
【００５３】
２７．天然ポリマー、例えばセルロース、天然ゴム、ゼラチンおよびポリマー同属体様式に化学的に変性されたこれらの誘導体、例えばセルロールアセテート、セルロースプロピオネートおよびセルロースブチレート、もしくはセルロースエーテル、例えばメチルセルロース；ならびにロジンおよび誘導体。
【００５４】
２８．前記ポリマーの混合物（ポリブレンド）、例えばＰＰ／ＥＰＤＭ、ポリアミド／ＥＰＤＭもしくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＰＥ−ＨＤ、ＰＡ／ＰＰ、ＰＡ／ＰＰＯ。
【００５５】
２９．全くの単量体化合物もしくはそれらの混合物を構成する天然および合成有機物質、例には鉱油、動物性もしくは植物性脂肪、オイルおよびワックス、または合成エステル系（例えば、フタレート、アジペート、ホスフェートもしくはトリメリテート）のオイル、ワックスおよび脂肪、また例えばスピン仕上げとして用いられるような、任意の重量比率での合成エステルと鉱油のブレンド、ならびにこれらの水性エマルジョンがある。
【００５６】
３０．天然もしくは合成ゴムの水性エマルジョン、例えば天然ゴムラテックスもしくはカルボキシル化スチレン−ブタジエンコポリマーのラテックス。
【００５７】
他の添加剤、例えば抗酸化剤、光安定剤（ＵＶ吸収剤および／またはＨＡＬＳ化合物）、金属不活性化剤、過酸化物分解剤（ｄｅｇｒａｄｅｒ）、ポリアミド安定剤、塩基性補助安定剤、造核剤、フィラー、強化剤、可塑剤、滑剤、乳化剤、顔料および染料、光増白剤、難燃剤、帯電防止剤、発泡剤などがこれらのポリマー中に存在してもよい。
【００５８】
本発明の混合物を添加する前に、もしくは一緒にもしくは後で、これらの他の添加剤をポリマーに加えることができる。本発明の混合物と同様、固体として、溶液もしくは溶融体で、あるいはそうでなければ固体もしくは液体混合物すなわちマスターバッチもしくは高濃度液の形態で、これらの添加剤を、バッチ式もしくは連続的に計量供給できる。
【００５９】
本発明はまた、本発明の混合物および少なくとも１種の他の前記添加剤を含む前記ポリマーから、成形プロセスにより得られる全ての製品を含む。
【００６０】
本発明に従って調製された混合物の利点のある作用が以下の実施例により示される。
【００６１】
実施例１
トリス（２，４−ジ−ｔｅｒｔ−ブチルフェニル）ホスファイト（成分１）およびトリフェニルホスファン（成分２）からの本発明の混合物の調製：
それぞれ以下に記載された混合比のトリス（２，４−ジ−ｔｅｒｔ−ブチルフェニル）ホスファイト（成分１）およびトリフェニルホスファン（成分２）からなる粉末混合物を、不活性ガス（Ｎ２）のもとで、精密ガラスグランドをもつ攪拌機付き２５０ｍｌフラスコ中で、攪拌しながら、１９０℃の温度で溶融させ均一にする。得られた混合物の溶融体を磁製皿に注ぐと冷却して硬くなる。各バッチの大きさは１００ｇである。
【００６２】
【表１】
2004504435.tif 000007
【００６３】
実施例２
ビス（２，４−ジ−ｔｅｒｔ−ブチルフェニル）ペンタエリスリチルジホスファイト（成分１）およびトリフェニルホスファン（成分２）からの本発明の混合物の調製：
それぞれ以下に記載された混合比のビス（２，４−ジ−ｔｅｒｔ−ブチルフェニル）ペンタエリスリチルジホスファイト（成分１）およびトリフェニルホスファン（成分２）からなる粉末混合物を、不活性ガス（Ｎ２）のもとで、精密ガラスグランドをもつ攪拌機付き２５０ｍｌフラスコ中で、攪拌しながら、１９０℃の温度で溶融させ均一にする。得られた混合物の溶融体を磁製皿に注ぐと冷却して硬くなる。各バッチの大きさは１００ｇである。
【００６４】
【表２】
2004504435.tif 000008
【００６５】
実施例３
テトラキス（２，４−ジ−ｔｅｒｔ−ブチルフェニル）ビフェニル−ジホスホナイト（用いられたＳａｎｄｏｓｔａｂ　Ｐ−ＥＰＱの主成分、ＣＬＡＲＩＡＮＴ　ＡＧ）（成分１）およびトリフェニルホスファン（成分２）からの本発明の混合物の調製：
それぞれ以下に記載された混合比のＳａｎｄｏｓｔａｂ　Ｐ−ＥＰＱ（成分１）およびトリフェニルホスファン（成分２）からなる粉末混合物を、不活性ガス（Ｎ２）のもとで、精密ガラスグランドをもつ攪拌機付き２５０ｍｌフラスコ中で、攪拌しながら、１９０℃の温度で溶融させ均一にする。得られた混合物の溶融体を磁製皿に注ぐと冷却して硬くなる。各バッチの大きさは１００ｇである。
【００６６】
【表３】
2004504435.tif 000009
【００６７】
実施例４
本発明に従って安定化されたポリマー（４ａ）を調製するために、粉末状の、　１００部のポリプロピレン（ｅｌｔｅｘ　Ｐ　ＨＬ　００１ＰＦ，Ｓｏｌｖａｙ）
０．０５部のＩｒｇａｎｏｘ　１０１０
０．１０部のカルシウムステアレートおよび
０．０４部の本発明の混合物（１ａ）
をミキサで混合し、次に１軸押出機で温和な条件下に（Ｃｏｌｌｉｎ、２１０℃、８０／ｍｉｎ、圧縮比　１：３、ダイ　４ｍｍ）押出すことで均一化させて、得られたポリマー押出物をペレット化する。混合物（１ｂ）から（１ｅ）により、同様にして安定化されたポリマー、（４ｂ）から（４ｅ）を調製する。
【００６８】
メルトフローの安定化およびカラーの安定化を調べるために、これらの安定化されたポリマー（４ａ）から（４ｅ）を、２７０℃の１軸押出機（Ｇｏｔｔｆｅｒｔ　Ｅｘｔｒｕｓｉｏｍｅｔｅｒ、５０／ｍｉｎ、圧縮比　１：３、ダイ　２ｍｍ）で５回押出しをおこなう。ＡＳＴＭ　１２３８　条件Ｌ（２３０℃／２．１６ｋｇ）によるメルトフローインデックス（ＭＦＩ）とＤＩＮ　６１６７によるイエローインデックス（ＹＩ）を５度目のパスの後で求める。得られた結果を以下の表に示す。
【００６９】
【表４】
2004504435.tif 000010
【００７０】
実施例５
安定化されたポリマー（５ａ）から（５ｅ）を、本発明の混合物の濃度を０．０７部として、混合物（１ａ）から（１ｅ）により実施例４と同様の方法で調製し、対応する試験をおこなう。結果を以下の表に示す。
【００７１】
【表５】
2004504435.tif 000011
【００７２】
実施例６
安定化されたポリマー（６ａ）から（６ｅ）を、本発明の混合物の濃度を０．０４部として、混合物（２ａ）から（２ｅ）により実施例４と同様の方法で調製し、対応する試験をおこなう。結果を以下の表に示す。
【００７３】
【表６】
2004504435.tif 000012
【００７４】
実施例７
安定化されたポリマー（７ａ）から（７ｅ）を、本発明の混合物の濃度を０．０７部として、混合物（２ａ）から（２ｅ）により実施例４と同様の方法で調製し、対応する試験をおこなう。結果を以下の表に示す。
【００７５】
【表７】
2004504435.tif 000013
【００７６】
実施例８
安定化されたポリマー（８ａ）から（８ｅ）を、本発明の混合物の濃度を０．０４部として、混合物（３ａ）から（３ｅ）により実施例４と同様の方法で調製し、対応する試験をおこなう。結果を以下の表に示す。
【００７７】
【表８】
2004504435.tif 000014
【００７８】
実施例９
安定化されたポリマー（９ａ）から（９ｅ）を、本発明の混合物の濃度を０．０７部として、混合物（３ａ）から（３ｅ）により実施例４と同様の方法で調製し、対応する試験をおこなう。結果を以下の表に示す。
【００７９】
【表９】
2004504435.tif 000015
【００８０】
実施例（４）から（９）の結果により明らかに示されているように、本発明のこれら混合物（１）から（３）は安定剤として用いられた場合に顕著な相乗的挙動を示し、またこのことは、結果がグラフ（ＭＦＩおよびＹＩ、それぞれ対混合物の成分濃度）で示された場合には特に容易に認められる。すべてのケースで、測定された性質（ＭＦＩの値もしくはＹＩの値）に対する曲線は、個々の成分を結ぶ期待される理論直線よりかなり下にある、すなわち、混合物では性質は期待されるよりずっと優れている。
【００８１】
実施例１０
トリス（２，４−ジ−ｔｅｒｔ−ブチルフェニル）ホスファイト（成分１）およびビス（ジフェニルホスフィノ）−２，２−ジメチルプロパン（成分２）からの本発明の混合物の調製：
それぞれ以下に記載された混合比のトリス（２，４−ジ−ｔｅｒｔ−ブチルフェニル）ホスファイト（成分１）およびビス（ジフェニルホスフィノ）−２，２−ジメチルプロパン（成分２）からなる粉末混合物を、不活性ガス（Ｎ２）のもとで、精密ガラスグランドをもつ攪拌機付き２５０ｍｌフラスコ中で、攪拌しながら、１９０℃の温度で溶融させ均一にする。得られた混合物の溶融体を磁製皿に注ぐと冷却して硬くなる。各バッチの大きさは５０ｇである。
【００８２】
【表１０】
2004504435.tif 000016
【００８３】
実施例１１
トリス（２，４−ジ−ｔｅｒｔ−ブチルフェニル）ホスファイト（成分１）および１，１，１−トリス（ジフェニルホスフィノメチル）プロパン（成分２）からの本発明の混合物の調製：
それぞれ以下に記載された混合比のトリス（２，４−ジ−ｔｅｒｔ−ブチルフェニル）ホスファイト（成分１）および１，１，１−ビス（ジフェニルホスフィノメチル）プロパン（成分２）からなる粉末混合物を、不活性ガス（Ｎ２）のもとで、精密ガラスグランドをもつ攪拌機付き２５０ｍｌフラスコ中で、攪拌しながら、１９０℃の温度で溶融させ均一にする。得られた混合物の溶融体を磁製皿に注ぐと冷却して硬くなる。各バッチの大きさは５０ｇである。
【００８４】
【表１１】
2004504435.tif 000017
【００８５】
実施例１２
本発明に従って安定化されたポリマー（１２ａ）を調製するために、粉末状の、
１００．００部の線状低密度ポリエチレン（ＬＬＤＰＥ）
０．０５部のＨｏｓｔａｎｏｘ　Ｏ　１６
０．１０部のカルシウムステアレートおよび
０．０４部の本発明の混合物（１０ａ）
をミキサで混合し、次に１軸押出機で温和な条件下に（Ｈａｅｎｄｌｅ、ＫＰＳ２５、２１０℃、８０／ｍｉｎ、圧縮比　１：３、ダイ　４ｍｍ）押出すことで均一化させて、得られたポリマー押出物をペレット化する。混合物（１０ｂ）から（１０ｅ）により、同様にして安定化されたポリマー、（１２ｂ）から（１２ｅ）を調製する。
【００８６】
メルトフローの安定化およびカラーの安定化を調べるために、これらの安定化されたポリマー（１２ａ）から（１２ｅ）を、２４０℃の１軸押出機（Ｇｏｔｔｆｅｒｔ　Ｅｘｔｒｕｓｉｏｍｅｔｅｒ、７０／ｍｉｎ、圧縮比　１：３、ダイ　４ｍｍ）で５回押出しをおこなう。ＡＳＴＭ　１２３８　条件Ｌ（１９０℃／２．１６ｋｇ）によるメルトフローインデックス（ＭＦＩ）とＤＩＮ　６１６７によるイエローインデックス（ＹＩ）を５度目のパスの後で求める。得られた結果を以下の表に示す。
【００８７】
【表１２】
2004504435.tif 000018
【００８８】
実施例１３
安定化されたポリマー（１３ａ）から（１３ｅ）を、本発明の混合物の濃度を０．０７部として、混合物（１０ａ）から（１０ｅ）により実施例１２と同様の方法で調製し、対応する試験をおこなう。結果を以下の表に示す。
【００８９】
【表１３】
2004504435.tif 000019
【００９０】
実施例１４
安定化されたポリマー（１４ａ）から（１４ｅ）を、本発明の混合物の濃度を０．０４部として、混合物（１１ａ）から（１１ｅ）により実施例１２と同様の方法で調製し、対応する試験をおこなう。結果を以下の表に示す。
【００９１】
【表１４】
2004504435.tif 000020
【００９２】
実施例１５
安定化されたポリマー（１５ａ）から（１５ｅ）を、本発明の混合物の濃度を０．０７部として、混合物（１１ａ）から（１１ｅ）により実施例１２と同様の方法で調製し、対応する試験をおこなう。結果を以下の表に示す。
【００９３】
【表１５】
2004504435.tif 000021
【００９４】
実施例１６
安定化されたポリマー（１６ａ）から（１６ｅ）を、本発明の混合物の濃度を０．０４部として、混合物（１ａ）から（１ｅ）により実施例１２と同様の方法で調製し、対応する試験をおこなう。結果を以下の表に示す。
【００９５】
【表１６】
2004504435.tif 000022
【００９６】
実施例１７
安定化されたポリマー（１７ａ）から（１７ｅ）を、本発明の混合物の濃度を０．０７部として、混合物（１ａ）から（１ｅ）により実施例１２と同様の方法で調製し、対応する試験をおこなう。結果を以下の表に示す。
【００９７】
【表１７】
2004504435.tif 000023
【００９８】
実施例１８
本発明に従って安定化されたポリマー（１８ａ）を調製するために、粉末状の、
１００．００部の高密度ポリエチレン（ＨＤＰＥ）
０．０５部のＨｏｓｔａｎｏｘ　Ｏ　１０
０．１０部のカルシウムステアレートおよび
０．０４部の本発明の混合物（１０ａ）
をミキサで混合し、次に１軸押出機で温和な条件下に（Ｈａｅｎｄｌｅ、ＫＰＳ２５、２１０℃、８０／ｍｉｎ、圧縮比　１：３、ダイ　４ｍｍ）押出すことで均一化させて、得られたポリマー押出物をペレット化する。混合物（１０ｂ）から（１０ｅ）により、同様にして安定化されたポリマー、（１８ｂ）から（１８ｅ）を調製する。
【００９９】
メルトフローの安定化およびカラーの安定化を調べるために、これらの安定化されたポリマー（１８ａ）から（１８ｅ）を、２４０℃の１軸押出機（Ｇｏｔｔｆｅｒｔ　Ｅｘｔｒｕｓｉｏｍｅｔｅｒ、７０／ｍｉｎ、圧縮比　１：３、ダイ　３ｍｍ）で５回押出しをおこなう。ＡＳＴＭ　１２３８　条件Ｌ（１９０℃／２．１６ｋｇ）によるメルトフローインデックス（ＭＦＩ）とＤＩＮ　６１６７によるイエローインデックス（ＹＩ）を５度目のパスの後で求める。得られた結果を以下の表に示す。
【０１００】
【表１８】
2004504435.tif 000024
【０１０１】
実施例１９
安定化されたポリマー（１９ａ）から（１９ｅ）を、本発明の混合物の濃度を０．０７部として、混合物（１０ａ）から（１０ｅ）により実施例１８と同様の方法で調製し、対応する試験をおこなう。結果を以下の表に示す。
【０１０２】
【表１９】
2004504435.tif 000025
【０１０３】
実施例２０
安定化されたポリマー（２０ａ）から（２０ｅ）を、本発明の混合物の濃度を０．０４部として、混合物（１１ａ）から（１１ｅ）により実施例１８と同様の方法で調製し、対応する試験をおこなう。結果を以下の表に示す。
【０１０４】
【表２０】
2004504435.tif 000026
【０１０５】
実施例２１
安定化されたポリマー（２１ａ）から（２１ｅ）を、本発明の混合物の濃度を０．０７部として、混合物（１１ａ）から（１１ｅ）により実施例１８と同様の方法で調製し、対応する試験をおこなう。結果を以下の表に示す。
【０１０６】
【表２１】
2004504435.tif 000027
【０１０７】
実施例２２
安定化されたポリマー（２２ａ）から（２２ｅ）を、本発明の混合物の濃度を０．０４部として、混合物（１ａ）から（１ｅ）により実施例１８と同様の方法で調製し、対応する試験をおこなう。結果を以下の表に示す。
【０１０８】
【表２２】
2004504435.tif 000028
【０１０９】
実施例２３
安定化されたポリマー（２３ａ）から（２３ｅ）を、本発明の混合物の濃度を０．０７部として、混合物（１ａ）から（１ｅ）により実施例１８と同様の方法で調製し、対応する試験をおこなう。結果を以下の表に示す。
【０１１０】
【表２３】
2004504435.tif 000029
【０１１１】
これらの実施例の結果により明らかに示されているように、本発明のこれら混合物（１）から（３）、ならびに（１０）と（１１）も安定剤として用いられた場合に顕著な相乗的挙動を示し、またこのことは、結果がグラフ（ＭＦＩおよびＹＩ、それぞれ対混合物の成分濃度）で示された場合には特に容易に認められる。すべてのケースで、測定された性質（ＭＦＩの値もしくはＹＩの値）に対する曲線は安定化がよりよい側に、したがって個々の成分を結ぶ期待される理論直線より下（ＰＰのＭＦＩおよび全てのＹＩ）もしくは上（ＬＬＤＰＥおよびＨＤＰＥのＭＦＩ）にある、すなわち、性質は混合物においてはリニアな内挿から期待されるより優れている。
【国際公開パンフレット】
2004504435.tif 000035
2004504435.tif 000036
2004504435.tif 000037
2004504435.tif 000038
2004504435.tif 000039
2004504435.tif 000040
2004504435.tif 000041
2004504435.tif 000042
2004504435.tif 000043
2004504435.tif 000044
2004504435.tif 000045
2004504435.tif 000046
2004504435.tif 000047
2004504435.tif 000048
2004504435.tif 000049
2004504435.tif 000050
2004504435.tif 000051
2004504435.tif 000052
2004504435.tif 000053
2004504435.tif 000054
2004504435.tif 000055
2004504435.tif 000056
2004504435.tif 000057
2004504435.tif 000058
2004504435.tif 000059
2004504435.tif 000060
2004504435.tif 000061
2004504435.tif 000062
2004504435.tif 000063
2004504435.tif 000064
2004504435.tif 000065
2004504435.tif 000066
2004504435.tif 000067
2004504435.tif 000068
2004504435.tif 000069
2004504435.tif 000070
2004504435.tif 000071
2004504435.tif 000072
2004504435.tif 000073
2004504435.tif 000074
2004504435.tif 000075
2004504435.tif 000076
2004504435.tif 000077
2004504435.tif 000078
2004504435.tif 000079
【国際公開パンフレット（コレクトバージョン）】
2004504435.tif 000080
【手続補正書】
【提出日】平成14年6月5日(2002.6.5)
【手続補正１】
【補正対象書類名】明細書
【補正対象項目名】特許請求の範囲
【補正方法】変更
【補正の内容】
【特許請求の範囲】
【請求項１】
ａ）式（Ｉ）から（ＸＶ）の化合物群から選択される少なくとも１種の化合物（以後成分１と呼ぶ）、および
【化１】
2004504435.tif 000081
2004504435.tif 000082
2004504435.tif 000083
2004504435.tif 000084
ｂ）式（ＸＶＩ）から（ＸＩＸ）のホスファン化合物群から選択される少なくとも１種の化合物（以後成分２と呼ぶ）を含む混合物であって、
【化２】
2004504435.tif 000085
それぞれの基は互いに独立に、
Ｒ１は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ２は、Ｈ、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ３は、Ｃ１〜Ｃ３０−アルキレンタイプのｎ価の基（直鎖もしくは分岐、適当な場合はヘテロ原子、Ｎ、Ｏ、Ｐ、Ｓも含まれる）、Ｃ１〜Ｃ３０−アルキリデン（適当な場合はヘテロ原子、Ｎ、Ｏ、Ｐ、Ｓも含まれる）、Ｃ５〜Ｃ１２−シクロアルキレンもしくはＣ６〜Ｃ２４−アリーレン（適当な場合はＣ１〜Ｃ１８−アルキル（直鎖もしくは分岐）、Ｃ５〜Ｃ１２−シクロアルキルもしくはＣ１〜Ｃ１８−アルコキシで置換された）であり；
Ｒ４は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ５は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ｒ６は、Ｃ１〜Ｃ２４−アルキル（直鎖もしくは分岐、適当な場合はヘテロ原子、Ｎ、Ｏ、Ｐ、Ｓも含まれる）、Ｃ５〜Ｃ３０−シクロアルキル（適当な場合はヘテロ原子、Ｎ、Ｏ、Ｐ、Ｓも含まれる）、Ｃ１〜Ｃ３０−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ１２−シクロアルキルもしくはＣ１〜Ｃ１８−アルコキシ基で置換された）であり；
Ａは、直接結合、Ｃ１〜Ｃ３０−アルキリデン（適当な場合はヘテロ原子、Ｎ、Ｏ、Ｐ、Ｓも含まれる）、＞ＮＨ、＞ＮＲ１、−Ｓ−、＞Ｓ（Ｏ）、＞Ｓ（Ｏ）２、−Ｏ−であり；
Ｄは、Ｃ１〜Ｃ３０−アルキレンタイプのｑ価の基（直鎖もしくは分岐、適当な場合はヘテロ原子、Ｎ、Ｏ、Ｐ、Ｓも含まれる）、Ｃ１〜Ｃ３０−アルキリデン（適当な場合はヘテロ原子、Ｎ、Ｏ、Ｐ、Ｓも含まれる）、Ｃ５〜Ｃ１２−シクロアルキレン（適当な場合はヘテロ原子、Ｎ、Ｏ、Ｐ、Ｓも含まれる）あるいはＣ６〜Ｃ２４−アリーレン（適当な場合はＣ１〜Ｃ１８−アルキル（直鎖もしくは分岐）、Ｃ５〜Ｃ１２−シクロアルキルもしくはＣ１〜Ｃ１８−アルコキシで置換された）、−Ｏ−、−Ｓ−であり；
Ｘは、Ｃｌ、Ｂｒ、Ｆ、ＯＨ（結果として生じる互変異性形＞Ｐ（Ｏ）Ｈを含む）であり；
ｋは、０から４であり；
ｎは、１から４であり；
ｍは、０から５であり；
ｐは、０もしくは１であり；
ｑは、１から５であり；
ｒは、３から６であって、式（ＸＩＸ）の基Ｐ−Ｒ６は、Ｐから発する結合上の＊により表されるホスファシクル（ｐｈｏｓｐｈａｃｙｃｌｅ）の構成要素である混合物。
【請求項２】
互いに独立に、
Ｒ１’は、Ｃ６〜Ｃ１２−シクロアルキル（適当な場合はヘテロ原子、Ｎ、Ｏ、Ｐ、Ｓも含まれる）、Ｃ２〜Ｃ２４−アルキルアリール、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ２’は、Ｈ、Ｃ１〜Ｃ１２−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ３’は、Ｃ１〜Ｃ１４−アルキレンタイプのｎ価の基（直鎖もしくは分岐、適当な場合はヘテロ原子、Ｎ、Ｏ、Ｐ、Ｓも含まれる）、Ｃ１〜Ｃ１８−アルキリデン（適当な場合はヘテロ原子、Ｎ、Ｏ、Ｐ、Ｓも含まれる）、Ｃ５〜Ｃ８−シクロアルキレンもしくはＣ６〜Ｃ２４−アリーレン（適当な場合はＣ１〜Ｃ１８−アルキル（直鎖もしくは分岐）、Ｃ５〜Ｃ８−シクロアルキルもしくはＣ１〜Ｃ１２−アルコキシで置換された）であり；
Ｒ４’は、Ｃ１〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ２４−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ｒ５’は、Ｃ８〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ｒ６’は、Ｃ５〜Ｃ１８−アルキル（直鎖もしくは分岐、適当な場合はヘテロ原子、Ｎ、Ｏ、Ｐ、Ｓも含まれる）、Ｃ５〜Ｃ１２−シクロアルキル（適当な場合はヘテロ原子、Ｎ、Ｏ、Ｐ、Ｓも含まれる）、Ｃ１〜Ｃ１８−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ａ’は、直接結合、Ｃ１〜Ｃ１８−アルキリデン（適当な場合はヘテロ原子、Ｎ、Ｏ、Ｐ、Ｓも含まれる）、＞ＮＨ、−Ｓ−、−Ｏ−であり；
Ｄ’は、Ｃ１〜Ｃ２４−アルキレンタイプのｑ’価の基（直鎖もしくは分岐、適当な場合はヘテロ原子、Ｎ、Ｏ、Ｐ、Ｓも含まれる）、Ｃ１〜Ｃ２４−アルキリデン（適当な場合はヘテロ原子、Ｎ、Ｏ、Ｐ、Ｓも含まれる）、Ｃ５〜Ｃ８−シクロアルキレン（適当な場合はヘテロ原子、Ｎ、Ｏ、Ｐ、Ｓも含まれる）あるいはＣ６〜Ｃ２４−アリーレン（適当な場合はまたＣ１〜Ｃ１８−アルキル（直鎖もしくは分岐）、Ｃ５〜Ｃ８−シクロアルキルもしくはＣ１〜Ｃ１２−アルコキシで置換された）であり；
Ｘ’は、ＦもしくはＯＨ（結果として生じる互変異性形＞Ｐ（Ｏ）Ｈを含む）であり；
ｋ’は、０から３であり；
ｎ’は、１から４であり；
ｍ’は、０から３であり；
ｐ’は、０もしくは１であり；
ｑ’は、１から４であり；
ｒ’は、４もしくは５であって、式（ＸＩＸ）の基Ｐ−Ｒ６は、Ｐから発する結合上の＊により表されるホスファシクルの構成要素である請求項１に記載の混合物。
【請求項３】
互いに独立に、
Ｒ１’’は、Ｃ６〜Ｃ２４−アリールもしくはヘテロアリール、あるいはＣ６〜Ｃ２４−アリールもしくはヘテロアリール（Ｃ１〜Ｃ１２−アルキル（直鎖もしくは分岐）、Ｃ５〜Ｃ８−シクロアルキルもしくはＣ１〜Ｃ１２−アルコキシ基で置換された）であり；
Ｒ２’’は、Ｃ１〜Ｃ８−アルキル（直鎖もしくは分岐）、Ｃ５〜Ｃ８−シクロアルキル、Ｃ１〜Ｃ１８−アルキルアリール、Ｃ６〜Ｃ１２−アリールもしくはヘテロアリール、Ｃ６〜Ｃ１２−アリールもしくはヘテロアリール（Ｃ１〜Ｃ１２−アルキル（直鎖もしくは分岐）、Ｃ６〜Ｃ８−シクロアルキルもしくはＣ１〜Ｃ８−アルコキシ基で置換された）であり；
Ｒ３’’は、Ｃ１〜Ｃ１２−アルキレンタイプのｎ価の基（直鎖もしくは分岐、適当な場合はヘテロ原子、ＮもしくはＰも含まれる）、Ｃ１〜Ｃ１２−アルキリデン（適当な場合はヘテロ原子、ＮもしくはＰも含まれる）、Ｃ６〜Ｃ８−シクロアルキレン、もしくはＣ６〜Ｃ１２−アリーレン（適当な場合はまたＣ１〜Ｃ１２−アルキル（直鎖もしくは分岐）、Ｃ６〜Ｃ８−シクロアルキルもしくはＣ１〜Ｃ８−アルコキシで置換された）であり；
Ｒ４’’は、Ｃ１〜Ｃ８−アルキル（直鎖もしくは分岐）、Ｃ５〜Ｃ８−シクロアルキル、Ｃ１〜Ｃ１８−アルキルアリール、Ｃ６〜Ｃ１２−アリールもしくはヘテロアリール、Ｃ６〜Ｃ１２−アリールもしくはヘテロアリール（Ｃ１〜Ｃ１２−アルキル（直鎖もしくは分岐）、Ｃ６〜Ｃ８−シクロアルキルもしくはＣ１〜Ｃ８−アルコキシ基で置換された）であり；
Ｒ５’’は、Ｃ１２〜Ｃ１８−アルキル（直鎖もしくは分岐、適当な場合はヘテロ原子、Ｎ、Ｏ、Ｐ、Ｓも含まれる）、Ｃ６〜Ｃ８−シクロアルキル、Ｃ１〜Ｃ１２−アルキルアリール、Ｃ６〜Ｃ１８−アリールもしくはヘテロアリール、Ｃ６〜Ｃ１８−アリールもしくはヘテロアリール（Ｃ１〜Ｃ８−アルキル（直鎖もしくは分岐）、Ｃ６〜Ｃ８−シクロアルキルもしくはＣ１〜Ｃ８−アルコキシ基で置換された）であり；
Ｒ６’’は、Ｃ５〜Ｃ１２−アルキル（直鎖もしくは分岐）、Ｃ５〜Ｃ８−シクロアルキル、Ｃ１〜Ｃ１２−アルキルアリール、Ｃ６〜Ｃ２４−アリールもしくはヘテロアリール、Ｃ６〜Ｃ２４−アリールもしくはヘテロアリール（Ｃ１〜Ｃ１８−アルキル（直鎖もしくは分岐）、Ｃ５〜Ｃ８−シクロアルキルもしくはＣ１〜Ｃ１２−アルコキシ基で置換された）であり；
Ａ’’は、直接結合、Ｃ１〜Ｃ１８−アルキリデン（適当な場合はヘテロ原子、Ｎ、Ｏ、Ｐ、Ｓも含まれる）、＞ＮＨ、−Ｓ−、−Ｏ−であり；
Ｄ’’は、Ｃ１〜Ｃ２４−アルキレンタイプのｑ’’価の基（直鎖もしくは分岐、適当な場合はヘテロ原子、Ｎ、Ｏ、Ｐ、Ｓも含まれる）、Ｃ１〜Ｃ２４−アルキリデン（適当な場合はヘテロ原子、Ｎ、Ｏ、Ｐ、Ｓも含まれる）、Ｃ５〜Ｃ８−シクロアルキレン（適当な場合はヘテロ原子、Ｎ、Ｏ、Ｐ、Ｓも含まれる）、あるいはＣ６〜Ｃ２４−アリーレン（適当な場合はまたＣ１〜Ｃ１８−アルキル（直鎖もしくは分岐）、Ｃ５〜Ｃ８−シクロアルキルもしくはＣ１〜Ｃ１２−アルコキシで置換された）であり；
Ｘ’’は、ＦもしくはＯＨ（結果として生じる互変異性形＞Ｐ（Ｏ）Ｈを含む）であり；
ｋ’’は、０から３であり；
ｎ’’は、１から４であり；
ｍ’’は、０から３であり；
ｐ’’は、０もしくは１であり；
ｑ’’は、１から４であり；
ｒ’’は、４もしくは５であって、式（ＸＩＸ）の基Ｐ−Ｒ６は、Ｐから発する結合上の＊により表されるホスファシクルの構成要素である請求項１に記載の混合物。
【請求項４】
混合物中の成分１の重量分率が１から９９重量％、好ましくは５から９５重量％、特に好ましくは１０から９０重量％であり、混合物中の成分２の重量分率が９９から１重量％、好ましくは９５から５重量％、特に好ましくは９０から１０重量％である請求項１に記載の混合物。
【請求項５】
安定化されるポリマーに対して、固体もしくは液体／溶融体の形態の、溶液のあるいは固体のマスターバッチとしての請求項１に記載の混合物を、０．００１から５重量％、好ましくは０．００５から３重量％、特に好ましくは０．０１から２重量％の量で添加し組み込むことを含む、熱酸化分解に関してポリマーを安定化する方法。
【国際調査報告】
2004504435.tif 000086
2004504435.tif 000087
2004504435.tif 000088